"酸基を有する単量体aと下記一般式1で示されるアルキレンオキサイド鎖を含有する単量体bとメタアクリル酸エステルcとをラジカル共重合して得られるアルカリ可溶型共重合体Aの存在下に、疎水性単量体dを、アルカリ可溶型共重合体Aと疎水性単量体dとの質量比がアルカリ可溶型共重合体A:疎水性単量体d=30~60:70~40となる比率にて乳化重合して得られることを特徴とする水性印刷インキ用水性分散液。化1CH2=CR1-M-CH2CH2Om-CH2CHCH3On-R21R1:H、CH3R2:H、CH3、C2H5、C6H5M:COO、CH2Om:0~23n:0~15mn≧1前記単量体bの一般式1のMがCOOであり、mが1~9の整数であることを特徴とする請求項1に記載の水性印刷インキ用水性分散液。前記単量体bの配合量が、アルカリ可溶型共重合体Aを構成するために用いる単量体総量に対して0.1~5質量であることを特徴とする請求項1又は2に記載の水性印刷インキ用水性分散液。前記アルカリ可溶型共重合体Aは、その酸価が50~150、その重量平均分子量が10,000~50,000であることを特徴とする請求項1~3のいずれか一項に記載の水性印刷インキ用水性分散液。請求項1~4のいずれか一項に記載の水性印刷インキ用水性分散液、顔料及び水性媒体を含有することを特徴とする水性印刷インキ。本発明の課題は、インキ製造時に使用される希釈用溶剤を低減した場合にも、水性印刷インキ用水性分散液として要求される性能を高いレベルで発揮し、顔料分散状態、及び保存安定性に優れ、印刷品質においては、レベリング性、及びインキ浸透性に優れ、良好な発色、及び高い光沢を有する水性印刷インキとすることができる水性印刷インキ用水性分散液及びそれを含有する水性印刷インキを提供することである。本発明者は、上記課題を解決すべく鋭意研究した結果、水性印刷インキ用水性分散液として、酸基を有する単量体と特定のアルキレンオキサイド鎖を含有する単量体とメタアクリル酸エステルとを少なくとも重合して得られるアルカリ可溶型共重合体の存在下に、疎水性単量体を加えて乳化重合して得られた水性分散液を使用することにより、本発明を完成するに至った。すなわち、本発明は、1酸基を有する単量体aと下記一般式1で示されるアルキレンオキサイド鎖を含有する単量体bとメタアクリル酸エステルcとをラジカル共重合して得られるアルカリ可溶型共重合体Aの存在下に、疎水性単量体dを、アルカリ可溶型共重合体Aと疎水性単量体dとの質量比がアルカリ可溶型共重合体A:疎水性単量体d=30~60:70~40となる比率にて乳化重合して得られることを特徴とする水性印刷インキ用水性分散液、化1CH2=CR1-M-CH2CH2Om-CH2CHCH3On-R21R1:H、CH3R2:H、CH3、C2H5、C6H5M:COO、CH2Om:0~23n:0~15mn≧12前記単量体bの一般式1のMがCOOであり、mが1~9の整数である前記1に記載の水性印刷インキ用水性分散液、3前記単量体bの配合量が、アルカリ可溶型共重合体Aを構成するために用いる単量体総量に対して0.1~5質量である前記1又は2に記載の水性印刷インキ用水性分散液、4前記アルカリ可溶型共重合体Aは、その酸価が50~150、その重量平均分子量が10,000~50,000である前記1~3のいずれか一項に記載の水性印刷インキ用水性分散液、5前記1~4のいずれか一項に記載の水性印刷インキ用水性分散液、顔料及び水性媒体を含有することを特徴とする水性印刷インキを提供する。水性印刷インキに用いたときに顔料分散状態、及び保存安定性に優れ、また印刷品質においては、レベリング性、及びインキ浸透性に優れ、良好な発色、及び高い光沢を有する水性印刷インキとすることができる水性印刷インキ用水性分散液及びそれを含有する水性印刷インキを得ることができるという効果を奏する。本発明は、酸基を有する単量体aと前記一般式1で示されるアルキレンオキサイド鎖を含有する単量体bとメタアクリル酸エステルcとを必須成分としてラジカル共重合して得られるアルカリ可溶型共重合体Aをアルカリ物質と共に水に溶解して成る水溶液の存在下に、疎水性単量体dを、アルカリ可溶型共重合体Aと疎水性単量体dの質量比[アルカリ可溶型共重合体A:疎水性単量体d]が30~60:70~40となる比率にて乳化重合して得られることを特徴とする水性印刷インキ用水性分散液及びそれを含有してなる水性印刷インキである。<アルカリ可溶型共重合体A>本発明に使用されるアルカリ可溶型共重合体Aは、酸基を有する単量体aと前記一般式1で示されるアルキレンオキサイド鎖を含有する単量体bとメタアクリル酸エステルcとを必須成分としてラジカル共重合して得ることができ、必要に応じてその他の単量体を用いることもできる。本発明に用いる酸基を有する単量体aは、酸基を有している単量体であればよく、例えば、メタアクリル酸、けい皮酸、及びクロトン酸等の不飽和モノカルボン酸、フマル酸、マレイン酸、イタコン酸、シトラコン酸、及びムコン酸等の不飽和ジカルボン酸、アコニット酸、3-ブテン-1,2,3-トリカルボン酸、及び4-ペンテン-1,2,4-トリカルボン酸等の不飽和トリカルボン酸、1-ペンテン-1,1,4,4-テトラカルボン酸、4-ペンテン-1,2,3,4-テトラカルボン酸、及び3-ヘキセン-1,1,6,6テトラカルボン酸等の不飽和テトラカルボン酸等のカルボシキル基を有する単量体、メタアリルスルホン酸等のスルホ基含有単量体、リン酸エステル基含有単量体等が挙げられる。この中でもカルボキシル基を有する単量体が好ましく、不飽和モノカルボン酸がより好ましく、メタアクリル酸が最も好ましい。アルカリ可溶型共重合体Aを構成するために用いる単量体aの配合量は、アルカリ可溶型となるように、単量体総量に対して5~25質量であることが好ましい。本発明に用いるアルキレンオキサイド鎖を含有する単量体bは、下記一般式1で示される単量体であり、例えば、エチルセロソルブアクリレート、メチルカルビトールメタアクリレート、メトキシポリエチレングリコールメタアクリレート、メトキシポリプロピレングリコールメタアクリレート等を挙げることができる。化1CH2=CR1-M-CH2CH2Om-CH2CHCH3On-R21R1:H、CH3R2:H、CH3、C2H5、C6H5M:COO、CH2Om:0~23n:0~15mn≧1ここで、m又はnは0であることもあり、好適な態様では、MはCOOであり、mは1~9であり、mnは1以上30以下である。アルカリ可溶型共重合体Aを形成するために用いる単量体bは、その配合量が単量体総量に対して0.1~5質量であることが本発明の効果を十分に発揮することができるため好ましい。本発明に用いるメタアクリル酸エステルcは、アクリル酸エステル及びメタクリル酸エステルを意味する。アクリル酸エステル及びメタクリル酸エステルとして、具体的には、メタアクリル酸メチル、メタアクリル酸エチル、メタアクリル酸プロピル、メタアクリル酸ノルマルブチル、メタアクリル酸イソブチル、メタアクリル酸グリシジル、メタアクリル酸ターシャリーブチル、メタアクリル酸オクチル、メタアクリル酸2-エチルヘキシル、メタアクリル酸デシル、メタアクリル酸ステアリル等を挙げることができる。メタアクリル酸エステルは、メタアクリル酸アルキルエステル及びメタアクリル酸アルケニルエステルが好ましく、メタアクリル酸アルキルエステル及びメタアクリル酸アルケニルエステルにおけるアルキル基及びアルケニル基の好ましい炭素数は1~8である。また、エステル基に結合するアルキル基又はアルケニル基の炭素数が異なる2種類以上のメタアクリル酸アルキルエステル及び/又はメタアクリル酸アルケニルエステルを用いることが好ましく、エステル基に結合するアルキル基又はアルケニル基の炭素数が2以上離れている2種類以上のメタアクリル酸アルキルエステル及び/又はメタアクリル酸アルケニルエステルを用いることが特に好ましい。エステル基に結合するアルキル基又はアルケニル基の炭素数が異なる2種類以上のメタアクリル酸アルキルエステル及び/又はメタアクリル酸アルケニルエステルを用いる場合、メタアクリル酸エステルc中の使用割合は、エステル基に結合するアルキル基又はアルケニル基の炭素数の小さい方が50質量以上100質量未満であり、エステル基に結合するアルキル基又はアルケニル基の炭素数が大きい方が50質量以下0質量を超える量であることが好ましい。エステル基に結合するアルキル基又はアルケニル基の炭素数の小さい方が60質量以上95質量以下であり、炭素数の大きい方が5質量以上40質量以下の量であることがさらに好ましい。アルカリ可溶型共重合体Aを構成するために用いる単量体cは、その配合量が単量体総量に対して70~94.9質量であることが本発明の効果を十分に発揮することができるので好ましい。上記酸基を有する単量体a、アルキレンオキサイド鎖を含有する単量体b、メタアクリル酸エステルc以外に、本発明の効果を害さない範囲で他の共重合可能な単量体を用いることができる。他の共重合可能な単量体として、スチレン等のスチレン類、マレイン酸ジメチル等の不飽和ジカルボン酸のジアルキルエステル類、ビニルエステル類、メタアクリルアミド類、水酸基を有する重合性単量体等を、挙げることができる。アルカリ可溶型共重合体Aを得るには、酸基を有する単量体aとアルキレンオキサイド鎖を含有する単量体bとメタアクリル酸エステルcとを仕込み、溶剤を用い、重合開始剤により重合反応を開始し、80~160°Cの重合温度で、1~9時間の重合反応を継続する方法を採用することができる。アルカリ可溶型共重合体Aの重合反応は、単量体の全部を予め反応容器に仕込んで行うだけでなく、単量体の一部又は全部を滴下し、又は重合開始剤と単量体とを混合した混合液を滴下することにより行うこともできる。重合開始剤は、公知の重合開始剤が使用可能で、重合条件時に重合温度に応じて適当な分解温度あるいは10時間半減期温度を有する重合開始剤が選択使用されることが好ましい。重合開始剤の具体例としては、アゾビスイソブチロニトリルに代表されるアゾ系開始剤、ジターシャリーブチルパーオキサイド、ターシャリーブチルハイドロパーオキサイド、ベンゾイルパーオキサイド、パラクロロベンゾイルパーオキサイド、ターシャリーブチルパーイソブチレート、ターシャリーブチルパー-2-エチルヘキサノエート、ターシャリーブチルパーピバレート、イソノナノイルパーオキサイド、ラウロイルパーオキサイド、2,5-ジメチル-2,5-ビス2-エチルヘキサノイルパーオキシヘキサン、1,1,3,3-テトラメチルブチルパー-2-エチルヘキサノエート等の各種過酸化物系開始剤等を挙げることができ、これらの1種あるいは2種以上を組み合わせて用いることができる。なお、前記重合開始剤の使用量は任意であるが、単量体総量に対して0.5~10質量程度が普通であり、概ね1~6質量程度が好ましい。溶剤の量は、アルカリ可溶型共重合体Aの粘度及び均一性等を勘案して調整され、好ましくは、アルカリ可溶型共重合体A100質量部に対して50~500質量部、さらに好ましくは75~200質量部である。使用可能な溶剤としては、具体的には、メタノール、エタノール、プロパノール、イソプロパノール、ブタノール、イソブタノール、ターシャリーブタノール等の低級アルコール類、エチレングリコール、プロピレングリコール、グリセリン等の水溶性多価アルコール類、メチルセロソルブ、エチルセロソルブ、ブチルセロソルブ、メチルセロソルブアセテート等のセロソルブ系溶剤、プロピレングリコールモノメチルエーテル、プロピレングリコールモノメチルエーテルアセテート、プロピレングリコールモノエチルエーテル、プロピレングリコールモノエチルエーテルアセテート等のプロピレングリコール系溶剤、アセトン、メチルエチルケトン、メチルイソブチルケトン等の水溶性ケトン系溶剤、テトラヒドロフラン、ジオキサン等の環状エーテル類、ギ酸メチル、酢酸メチル、酢酸エチル等のエステル系溶剤、ベンゼン、トルエン、キシレンで代表されるいわゆるBTXと略称されるものを含む芳香族環を有する芳香族系溶剤等を挙げることができ、芳香族系溶剤以外の有機溶剤、例えば、プロピレングリコール系溶剤が好ましい。上記のようにして得られる本発明におけるアルカリ可溶型共重合体Aの酸価は50~150であることが好ましく、さらに好ましくは、50~100である。酸価が50未満であるときは、得られる水性分散液の分散性が悪くなることがあり、150を超えると水性分散液の粘度が高くなることにより、水性印刷インキの粘度上昇を引き起こし、本発明の効果を十分に発揮できないことがある。アルカリ可溶型共重合体Aの重量平均分子量は、好ましくは10,000~50,000であり、さらに好ましくは10,000~30,000である。重量平均分子量が10,000未満であるときは、得られる水性分散液の分散性が悪くなることがあり、50,000を超えると顔料の分散性が低下することがある。本発明におけるアルカリ可溶型共重合体Aは、共重合体の水溶液がアルカリ物質より、外観が透明で均一な溶液となる共重合体をいう。<水性印刷インキ用水性分散液>アルカリ可溶型共重合体Aの存在下に乳化重合される疎水性単量体dは、メタアクリル酸メチル、メタアクリル酸エチル、メタアクリル酸プロピル、メタアクリル酸ノルマルブチル、メタアクリル酸イソブチル、メタアクリル酸グリシジル、メタアクリル酸ターシャリーブチル、メタアクリル酸オクチル、メタアクリル酸2-エチルヘキシル、メタアクリル酸デシル、メタアクリル酸ステアリル等のメタアクリル酸エステルc、ベンジルメタアクリレート、スチレン、α-メチルスチレン、ビニルトルエン等のスチレン系単量体が挙げられる。疎水性単量体dの使用量は、アルカリ可溶型共重合体Aの固形分と疎水性単量体dとの質量比が、アルカリ可溶型共重合体Aの固形分:疎水性単量体d=30~60:40~70の範囲である。アルカリ可溶型共重合体Aの質量比が30未満では、保存安定性の低下、60を超える場合は、水溶性分散液の粘度が高くなり、顔料を分散することが困難となる。アルカリ可溶型共重合体Aの存在下に乳化重合される前記疎水性単量体dとともに、本発明の効果を害さない範囲で他の共重合可能な単量体を用いることができる。他の共重合可能な単量体として具体的には、メタアクリル酸やマレイン酸等のα,β-不飽和カルボン酸、メタアリルスルホン酸等のスルホ基含有単量体、リン酸エステル基含有単量体、マレイン酸ジメチル等の不飽和ジカルボン酸のジアルキルエステル類、ビニルエステル類、メタアクリルアミド、水酸基を有する単量体等を挙げることができるが、上記疎水性単量体d以外の単量体を使用しないことが最も好ましい。水性印刷インキ用水性分散液を調製するには、反応容器に、アルカリ可溶型共重合体Aと疎水性単量体dとを仕込み、好適には単量体aとアルキレンオキサイド鎖を含有する単量体bとメタアクリル酸エステルcとのラジカル共重合を行って生成する重合反応生成液を収容している反応容器内に、疎水性単量体dと必要に応じて選択された他の共重合可能な単量体とを仕込み、重合開始剤により乳化重合を開始し、60~95°Cの重合温度で1~9時間の乳化重合反応を行うことが好ましい。アルカリ可溶型共重合体Aの存在下に特定量の疎水性単量体dを乳化重合する手法には、また、アルカリ可溶型共重合体Aの仕込んである反応容器内に、疎水性単量体dを順次滴下し、又は複数種の疎水性単量体dを予め混合して成る混合物の一部又は全部を滴下し、又は重合開始剤と疎水性単量体とを混合して成る混合液を滴下して重合する等の公知の重合方法を、用いることもできる。アルカリ可溶型共重合体Aの存在下に特定量の疎水性単量体dを乳化重合する場合に、反応容器内に存在するアルカリ可溶型共重合体Aは、このアルカリ可溶型共重合体Aをアルカリ物質により水に溶解した態様になっているのが、好ましい。アルカリ可溶型共重合体Aの存在下に重合するにあたって、水に溶解させるために用いるアルカリ物質としては、アンモニア、メチルアミン、ジメチルアミン、トリメチルアミン、エチルアミン、ジエチルアミン、トリエチルアミン、プロピルアミン、ブチルアミン、モノエタノールアミン、ジエタノールアミン、プロパノールアミン、ジメチルエタノールアミン、メチルジエタノールアミン、モルホリン等の揮発性のアルカリ物質、水酸化ナトリウム、水酸化カリウム等の不揮発性のアルカリ物質を挙げることができるが、揮発性のアルカリ物質が好ましく、2価以上のアミノ基を有する揮発性のアルカリ物質が耐水性に優れるためさらに好ましい。アルカリ物質の添加量は、アルカリ可溶型共重合体Aの全酸基に対して80~150当量となるように添加することが好ましい。アルカリ可溶型共重合体Aの存在下に重合するにあたって、好ましい態様とするためにアルカリ可溶型共重合体Aを溶解するのに用いる水の量は、アルカリ可溶型共重合体Aの粘度や均一性等を勘案して調整されるが、好ましくは、アルカリ可溶型共重合体A100質量部に対して100~2000質量部、さらに好ましくは150~1000質量部である。重合開始剤としては、水溶性重合開始剤又は油溶性重合開始剤が用いられ、これらの1種あるいは2種以上を組み合わせて用いることができる。水溶性重合開始剤としては、過酸化水素、過硫酸アンモニウム、過硫酸カリウム、過硫酸ナトリウム等が挙げられる。油溶性重合開始剤としては、2,2-アゾビスイソブチロニトリル、2,2-アゾビス-4-メトキシ-2,4-ジメチルバレロニトリル、2,2-アゾビス-2,4-ジメチルバレロニトリル、1,1-アゾビスシクロヘキサン-1-カルボニトリル、過酸化ベンゾイル、過酸化ラウロイル、過酸化ジブチリル、過酸化ジアセチル、過酸化ジプロピオニル、クメンヒドロ過酸化物、ターシャリーブチル過酸化物等が挙げられる。なお、前記重合開始剤の使用量は任意であるが、単量体の全質量に対して通常0.05~5質量程度であり、概ね0.1~3質量程度が好ましい。また、これらの水溶性重合開始剤及び/又は油溶性重合開始剤と適当な還元剤、例えば、アスコルビン酸、亜硫酸塩類又はスルホキシレート類との組み合わせである、いわゆるレドックス開始剤を用いてもよい。このようにして得られる水性印刷インキ用水性分散液は、水相中に分散する油相液滴の粒子径が、20~100nmであることが好ましく、30~60nmであることがさらに好ましい。水性印刷インキ用水性分散液は、それ自体の粘度が、100~1,000mPasであることが好ましく、100~500mPasであることがさらに好ましい。水性印刷インキ用水性分散液は、その不揮発分が、30~50質量であることが好ましく、35~45質量であることがさらに好ましい。水性印刷インキ用水性分散液は、それ自体のpHが、7~10であることが好ましく、8~9であることがさらに好ましい。<水性印刷用インキ>本発明の水性印刷インキは、特に水性グラビア印刷用インキとして用いることが好ましく、上記水性印刷インキ用水性分散液と着色剤成分等の顔料等とをイソプロピルアルコール及び水等の水性媒体で分散することで製造できる。水性印刷用インキに含まれる水性印刷インキ用水性分散液の含有量は、水性印刷用インキの流動性、経時安定性、発色、光沢、レベリング性の観点から、水性印刷インキ中に固形分で10~50質量である。また、顔料の含有量は、10~40質量であり、それ以外は水性媒体以外に添加剤等で構成される。本発明の水性印刷インキに用いる水性媒体は、水、及び、水と水混和性有機溶剤との、水を基本とする混合液等が挙げられる。水混和性有機溶剤としては、例えば、メチルアルコール、エチルアルコール、ノルマルプロピルアルコール、イソプロピルアルコール等の低級アルコール、エチレングリコール、プロピレングリコール、ジエチレングリコール、ジプロピレングリコール、グリセリン等の多価アルコール、エチレングリコールモノメチルエーテル、エチレングリコールモノエチルエーテル、エチレングリコールモノアセテート、プロピレングリコールモノメチルエーテル、プロピレングリコールモノエチルエーテル、プロピレングリコールモノアセテート、ジエチレングリコールモノメチルエーテル、ジエチレングリコールモノエチルエーテル等が挙げられる。これらの水混和性有機溶剤は1種単独で用いることができ、また、2種以上を混合して用いることができる。本発明の水性印刷インキには、他に、分散剤、消泡剤、レベリング剤、抗菌剤、防黴剤、防腐剤、ワックス類等の添加剤が含まれていても良い。本発明の水性印刷インキは、通常グラビア、フレキソ用印刷インキの製造時に使用されるアトライター、サンドミル、ビーズミル、ボールミル、高速撹拌機等で練肉され所定の粘度になるように調整することにより製造することができる。得られた水性印刷インキは印刷時に適性粘度になるまで希釈して、紙及びプラスチックフィルムに印刷される。希釈液は水のみ、又は、水とメタノール、エタノール、ノルマルプロピルアルコール、イソプロピルアルコール等の低級アルコールとを任意に配合したアルコール混合液、又は前記低級アルコールから選択される2種類以上の低級アルコールとの混合液を用いることができる。以下、本発明を実施例及び比較例を挙げて具体的に説明するが、本発明はこれらの例に限定されない。なお、各例中、は特記しない限りすべて質量である。<アルカリ可溶型共重合体Aの製造例>合成例1A-1攪拌機、温度計、還流冷却器、滴下ロート及び窒素ガス導入管を備えた3L四つ口フラスコに、プロピレングリコールモノメチルエーテルアセテート1000gを入れ、窒素雰囲気下、攪拌を行いながら3L四つ口フラスコの内容物を145°Cに加熱した。アクリル酸100g、エチルカルビトールアクリレート50g、メタクリル酸メチル750g、アクリル酸ブチル100g、及びジ-t-ブチルパーオキサイド20gよりなる混合物を滴下ロートから3時間かけて3L四つ口フラスコ内に滴下し、この滴下により重合反応を開始した。滴下終了後、3L四つ口フラスコの内容物を145°Cに2時間保持した後、前記内容物からプロピレングリコールモノメチルエーテルアセテートを留去することにより、酸価78mgKOH/gの淡黄色の固形物の重合体A-1を得た。得られた重合体A-1の重量平均分子量は20,500であった。合成例2~6A-2~A-6、比較用合成例1~3B-1~B-3表1に示されるように、単量体a、単量体b、メタアクリル酸エステルc、場合によりその他の単量体を使用した以外は、合成例1と同様にしてアルカリ可溶型共重合体A-2~A-6、B-1~B-3を得た。なお、表1ではアルカリ可溶型共重合体を共重合体Aと表記した。合成例2~6、比較用合成例1~3によって得られた共重合体A-2~A-6、B-1~B-3の固形物の酸価、重量平均分子量を表1に記載した。比較用合成例1は、共重合体Aにアルキレンオキサイド鎖を含有する単量体bを含有しないものであり、比較用合成例2は、共重合体Aに酸基を有する単量体aを含有しないものである。比較用合成例3は、アルカリ可溶型共重合体Aと疎水性単量体dとの質量比が本発明の範囲を外れる例である。実施例1攪拌機、温度計、還流冷却器及び窒素ガス導入管を備えた3L四つ口フラスコに、前記製造例により合成したアルカリ可溶型共重合体A-1250g、水700g、及びアルカリ可溶型共重合体A-1の全酸基に対して90当量に相当するジメチルエタノールアミン28gを入れ、3L四つ口フラスコの内容物を攪拌しながら、3L四つ口フラスコの内容物を80°Cに昇温し、2時間80°Cに保持することにより、3L四つ口フラスコの内容物は透明で均一な溶液になった。続いて、3L四つ口フラスコの透明溶液に窒素ガスを通しながら、前記透明溶液にスチレン125g、及びアクリル酸2-エチルヘキシル125gを加え、3L四つ口フラスコの内容物の温度が50°Cになるよう調整した。その後、この3L四つ口フラスコの内容物に、過硫酸アンモニウム0.4g、及び亜硫酸ナトリウム0.4gを加えることにより、乳化重合を開始した。3L四つ口フラスコの内容物を80°Cに3時間保持して乳化重合を継続した結果、水性分散液1を得た。得られた水性分散液1は、不揮発分41.3、粘度220mPasBM型粘度計、25°C、含有される油相液滴の粒子径33nmマイクロトラックUPAにて測定であった。実施例2~8実施例1におけるアルカリ性可溶型共重合体A-1表2においては共重合体Aの欄にA-1と略記されている。及び疎水性単量体dを表2に示されるように代えた以外は実施例1と同様にして、水性分散液2~8を得た。得られた水性分散液の物性を表2に記載した。なお、実施例2~8ではアルカリ可溶型共重合体A-1の全酸基に対して90当量に相当するジメチルエタノールアミンを用いている。比較例1実施例1におけるアルカリ性可溶型共重合体A-1表2においては共重合体Aの欄にA-1と略記されている。及び疎水性単量体dを表2に示されるように代えた以外は実施例1と同様にして、乳化重合を行い、比較例用水性分散液1を得た。比較例用水性分散液1はアルキレンオキサイド鎖を含有する単量体を含有しない共重合体B-1を用いた水性分散液である。比較例2実施例1におけるアルカリ性可溶型共重合体A-1表2においては共重合体Aの欄にA-1と略記されている。及び疎水性単量体dを表2に示されるように代えた以外は実施例1と同様にして、乳化重合を行ったが、共重合体B-2を水溶化することができず、均一な水性分散液を得ることはできなかった。比較例2は酸基を有する単量体を含有しない共重合体を用いた水性分散液の場合である。比較例3及び4実施例1におけるアルカリ性可溶型共重合体A-1表2においては共重合体Aの欄にA-1と略記されている。及び疎水性単量体dを表2に示されるように代えた以外は実施例1と同様にして、比較例用水性分散液3及び4を得た。なお、比較例3と4ではアルカリ可溶型共重合体A-1の全酸基に対して90当量に相当するジメチルエタノールアミンを用いている。比較例3及び4はアルカリ性可溶型共重合体Aと疎水性単量体dとの質量比が30~60:40~70の範囲外で用いた水性分散液の場合である。比較例5攪拌機、温度計、及び還流冷却器を備えた3L四つ口フラスコに、上記により合成したアルカリ性可溶型共重合体A-1250g、水720g、及びジメチルエタノールアミン28gを入れ、3L四つ口フラスコの内容物を攪拌しながら、3L四つ口フラスコの内容物が80°Cに2時間保持することにより、外観が透明で均一な水溶液5を得た。比較例5はアルカリ性可溶型共重合体Aと疎水性単量体dとの質量比が30~60:40~70の範囲外で用いた水性分散液の場合である。比較例6アルカリ性可溶型共重合体A-1表2においては共重合体Aの欄にA-1と略記されている。をアルカリ性可溶型共重合体B-3に、水を680g、ジメチルエタノールアミンを70gに代えた以外は比較例5と同様にして水溶液6を得た。比較例6はアルカリ性可溶型共重合体Aと疎水性単量体dとの質量比が30~60:40~70の範囲外で用いた水性分散液の場合であり、先行技術特開2005-330363の実施例に相当するものである。<水性印刷インキの実施例9~16、比較例7~11>上記のようにして得られた水性分散液1~8、比較例用水性分散液1,3~6を不揮発分25に調整した水性分散液38g、藍顔料18g、イソプロピルアルコール以下、IPAと略する4g、及び水40gを、250ccのポリエチレン製容器に入れ、ガラスビーズ直径3mm150gを加えてペイントシェーカー株式会社東洋精機製作所で30分間振とうして、インキ顔料分散液を作成した。なお、比較例用水性分散液2については水性分散液が得られなかったため、インキの作成ができなかった。上記実施例9~16、比較例7~11のインキの顔料分散状態を以下のようにして評価した。評価結果を表3に示す。[顔料分散状態]上記のようにして得られた水性印刷インキに希釈液IPA/水=7/3質量比を加えて、ザーンカップ3で16秒に調整し、顔料分散状態を観察した。評価結果を表3に示す。顔料が均一に分散し、経時変化が認められなかったものを○、顔料が均一に分散したが、経時変化により分離が見られたものを△、ペイントシェーカーでの振とう後に増粘或いは分離してインキとならなかったものを×、とした。なお、比較例8についてはペイントシェーカーで振とうした時点で、インキが凝集固化して、塗工できなかったのでインキ評価試験を行わなかった。また、この希釈インキをバーコーター4にてコート紙に塗工し、得られた実施例9~16、比較例7,9~11の塗工物の性能について、以下に示す方法で評価した。評価結果を表3に示す。[インキの発色及び光沢]インキの発色及び光沢を観察した。非常に良好なものを◎、良好なものを○、やや劣るものを△、劣るものを×とした。[レベリング性]上記塗工物の泳ぎすじムラ、色ムラの程度を観察した。なお、泳ぎ、色ムラが全く認められないものを◎、ほぼ認められないものを○、認められるものを△、泳ぎ、色ムラが著しいものを×とした。さらに、実施例9~16、比較例7,9~11で得られたインキを用いて、接触角を測定し、インキの浸透性を評価した。なお、初期接触角と30秒後の接触角の差が25°以上であるインキはインキの浸透性が非常に優れるとして◎の評価を与え、15°以上25°未満であるインキはインキの浸透性が優れるとして○の評価を与え、5°以上15°未満であるインキはインキの浸透性が実用レベルであるため△とし、5°未満であるインキはインキの浸透性が不十分であるとして×との評価を与えた。表3からわかるように、実施例の方が比較例のものよりもインキの発色、インキの光沢、レベリング性、インキ浸透性についてバランスよく優れることがわかる。"